(57)【要約】【課題】  結晶化しにくく、かつ黒点発生が少ない電子写真感光体、及びそのような電子写真感光体を備えた画像形成装置を提供する。【解決手段】  結着樹脂と、正孔輸送剤と、電子輸送剤と、電荷発生剤と、を含む感光体層を備えた電子写真感光体であって、正孔輸送剤として、第１及び第２の正孔輸送剤を含むとともに、第１及び第２の正孔輸送剤に対応した接触角をそれぞれ所定範囲とするか、あるいは、第１及び第２の正孔輸送剤に対応した表面粗さ（Ｒａ）をそれぞれ所定範囲とする。【選択図】  図１
2006098585.tif 000002
【特許請求の範囲】
【請求項１】
結着樹脂と、正孔輸送剤と、電子輸送剤と、電荷発生剤と、を含む感光体層を備えた電子写真感光体であって、
前記正孔輸送剤として、第１の正孔輸送剤と、第２の正孔輸送剤と、を含むとともに、当該第１の正孔輸送剤の樹脂分散膜における接触角（純水使用、温度：２５℃）と、前記第２の正孔輸送剤の樹脂分散膜における接触角（純水使用、温度：２５℃）との差を２°以上の値とすることを特徴とする電子写真感光体。
【請求項２】
前記第１の正孔輸送剤の樹脂分散膜における接触角（純水使用、温度：２５℃）を９１°未満の値とするとともに、前記第２の正孔輸送剤の樹脂分散膜における接触角（純水使用、温度：２５℃）を９１°以上の値とすることを特徴とする請求項１に記載の電子写真感光体。
【請求項３】
結着樹脂と、正孔輸送剤と、電子輸送剤と、電荷発生剤と、を含む感光体層を備えた電子写真感光体であって、
前記正孔輸送剤として、第１の正孔輸送剤と、第２の正孔輸送剤と、を含むとともに、当該第１の正孔輸送剤の樹脂分散膜における表面粗さ（Ｒａ）を１２ｎｍ超の値とするとともに、前記第２の正孔輸送剤の樹脂分散膜における表面粗さ（Ｒａ）を１２ｎｍ以下とすることを特徴とする電子写真感光体。
【請求項４】
前記感光体層における第１の正孔輸送剤と、第２の正孔輸送剤との重量比率を１：１〜９：１の範囲の値とすることを特徴とする請求項１〜３のいずれか一項に記載の電子写真感光体。
【請求項５】
前記感光体層における第１の正孔輸送剤及び第２の正孔輸送剤の合計添加量を２５重量％以上の値とすることを特徴とする請求項１〜４のいずれか一項に記載の電子写真感光体。
【請求項６】
前記第１の正孔輸送剤の溶解度（溶媒：テトラヒドロフラン）を２０重量％以上の値とするとともに、前記第２の正孔輸送剤の溶解度（溶媒：テトラヒドロフラン）を２０重量％未満の値とすることを特徴とする請求項１〜５のいずれか一項に記載の電子写真感光体。
【請求項７】
前記第１の正孔輸送剤がスチルベン構造を含むトリフェニルアミン骨格を有し、前記第２の正孔輸送剤が、スチルベン構造を含まないトリフェニルアミン骨格を有する化合物であることを特徴とする請求項１〜６のいずれか一項に記載の電子写真感光体。
【請求項８】
請求項１〜７のいずれかに記載の電子写真感光体を備えるとともに、当該電子写真感光体の周囲に、帯電工程、露光工程、現像工程、転写工程を実施するための部位を配置したことを特徴とする画像形成装置。
【請求項９】
クリーナレス方式であることを特徴とする請求項８に記載の画像形成装置。
【発明の詳細な説明】
【技術分野】
【０００１】
本発明は、電子写真感光体、及び画像形成装置に関し、特に、結晶化しにくく、かつ長期間使用した場合であっても黒点発生が少ない電子写真感光体、及びそのような電子写真感光体を備えた画像形成装置に関する。
【背景技術】
【０００２】
従来、画像形成装置等に備えられた電子写真感光体として、結着樹脂（バインダー樹脂）、電荷発生剤、及び電荷輸送剤（正孔輸送剤、電子輸送剤）等からなる有機感光体（ＯＰＣ）が使用されている。かかる有機感光体は、従来の無機感光体に比べて、製造が容易であるとともに、感光体材料の選択肢が多様であることから、構造設計の自由度が高いという利点がある。
ここで、有機感光体には、基体上に、電荷発生剤、結着樹脂及び電荷輸送剤（電子輸送剤、正孔輸送剤）が単一の有機感光層中に分散されている有機単層感光体と、電荷発生剤及び結着樹脂を含有する電荷発生層と、電荷輸送剤及び結着樹脂を含有する電荷輸送層と、を備えた有機積層感光体とが知られている。
この内、有機単層感光体は、特に製造が容易であり、コスト面でも極めて安価であることから、現在、広く使用されるようになってきている。しかしながら、単層感光体は、一般に充分な感度が得られず、繰り返し特性が不安定等になりやすいという問題がある。
そこで、導電性支持基体上に単層型の感光体層を備えた電子写真感光体であって、感光体層の電荷移動度（電界強度：４×１０5Ｖ／ｃｍ、温度：２３℃、湿度：５０％Ｒｈ）を１×１０-5ｃｍ2／（Ｖ・ｓｅｃ）以上の値とした電子写真感光体が提案されている（例えば、特許文献１参照）
【０００３】
一方、電子写真感光体の感度を高めるためには、電子密度の高い正孔輸送剤を使用することが好ましいが、正孔輸送剤の極性が高くなり、シリカや紙粉が付着しやすくなって、黒点が発生しやすくなるという問題が見られた。
そこで、このような紙粉付着による不具合の発生の問題を解決するために、クリーニングプロセスが、弾性ブレードを有する画像形成装置であり、像担持体が導電性基体上に、電荷発生剤、電子輸送剤、正孔輸送剤を含有する結着樹脂からなり、かかる結着樹脂の固形分濃度が、全固形分濃度の５０ｗｔ％以上７０ｗｔ％以下の単層型電子写真感光体であり、給紙部から転写プロセスへ至る転写紙搬送経路上に一対の紙搬送用ローラが設置され、一対の紙搬送ローラのうち被転写面側の紙搬送ローラが吸着した紙粉を該ローラから取除くクリーニング手段を有することを特徴とする画像形成装置が提案されている（例えば、特許文献２参照）。
【特許文献１】特開平７−９２６９９号（特許請求の範囲）
【特許文献２】特開２００２−２５８４９６号（特許請求の範囲）
【発明の開示】
【発明が解決しようとする課題】
【０００４】
しかしながら、特許文献１に記載された感光体層を備えた電子写真感光体は正孔輸送性が低いため、感度特性が不十分であるという問題が見られた。また、電子写真感光体の感度を高めるため、電子密度の高い正孔輸送剤を使用した場合、電子写真感光体にシリカや紙粉が付着しやすくなって、黒点が発生しやすくなるという問題が見られた。
さらに、正孔輸送剤の添加量を比較的多くして、正孔輸送性を高める試みもなされているが、感光体が結晶化しやすく感光体用塗工液が作製できないという問題が見られた。
また、特許文献２に記載された感光体層を備えた画像形成装置は、基本的に正孔輸送剤を一種類のみ使用しているため、正孔輸送性が低く、感度特性が不十分であるという問題が見られた。また正孔輸送剤の添加量を比較的多くして、正孔輸送性を高める試みもなされているが、感光体が結晶化しやすいという問題が見られた。
また、特許文献２に記載された画像形成装置は、弾性ブレードを有さない場合、電子写真感光体に紙粉等が付着しやすいという問題があった。
【０００５】
そこで、本発明者らは、所定の接触角差あるいは所定の表面粗さ（Ｒａ）を有する複数の正孔輸送剤を使用することにより、それぞれ、感度向上を目的とした正孔輸送剤の添加量の増加、または正孔輸送剤の極性を高める事に伴う結晶化の問題や、黒点発生の問題を解決できることを見出し、本発明を完成するに至った。
すなわち、本発明の目的は、長期間使用した場合であっても黒点発生が少なく、かつ結晶化を防ぐことができる電子写真感光体、及びそのような電子写真感光体を備えた画像形成装置を提供することにある。
【課題を解決するための手段】
【０００６】
本発明によれば、結着樹脂と、正孔輸送剤と、電子輸送剤と、電荷発生剤と、を含む感光体層を備えた電子写真感光体であって、正孔輸送剤として、第１の正孔輸送剤と、第２の正孔輸送剤と、を含むとともに、当該第１の正孔輸送剤の樹脂分散膜における接触角（純水使用、温度：２５℃）と、第２の正孔輸送剤の樹脂分散膜における接触角（純水使用、温度：２５℃）との差を２°以上の値とした電子写真感光体（以下、便宜上、第１の電子写真感光体と称する場合がある。）が提供され、上述した問題を解決することができる。
すなわち、電子写真感光体の感度等を向上させるためには、電子密度の高い正孔輸送剤を使用することが好ましいが、正孔輸送剤の極性が高くなり、シリカや紙粉が付着しやすくなって、黒点が発生しやすくなる。そのため、所定の接触角差となるように電子密度が比較的低い正孔輸送剤を併用することにより、シリカや紙粉の付着を有効に防止して、黒点の発生を抑制することができる。
また、電子写真感光体の結晶化に正孔輸送剤が影響していることが知られているが、所定の接触角差となるように複数の正孔輸送剤を選択することにより、かかる電子写真感光体の結晶化を有効に防止することができる。
【０００７】
また、本発明の第１の電子写真感光体を構成するにあたり、第１の正孔輸送剤の樹脂分散膜における接触角（純水使用、温度：２５℃）を９１°未満の値とするとともに、第２の正孔輸送剤の樹脂分散膜における接触角（純水使用、温度：２５℃）を９１°以上の値とすることが好ましい。
【０００８】
また、本発明の別の態様によれば、結着樹脂と、正孔輸送剤と、電子輸送剤と、電荷発生剤と、を含む感光体層を備えた電子写真感光体であって、正孔輸送剤として、第１の正孔輸送剤と、第２の正孔輸送剤と、を含むとともに、当該第１の正孔輸送剤の樹脂分散膜における表面粗さ（Ｒａ）を１２ｎｍ超の値とするとともに、第２の正孔輸送剤の樹脂分散膜における表面粗さ（Ｒａ）を１２ｎｍ以下の値とした電子写真感光体（以下、便宜上、第２の電子写真感光体と称する場合がある。）が提供され、上述した問題を解決することができる。
すなわち、電子写真感光体の感度等を向上させるためには、電子密度の高い正孔輸送剤を使用することが好ましいが、正孔輸送剤の極性が高くなり、シリカや紙粉が付着しやすくなって、黒点が発生しやすくなる。そのため、所定の表面粗さ（Ｒａ）となるように正孔輸送剤を選択して併用することにより、シリカや紙粉の付着を有効に防止して、黒点の発生を抑制することができる。
また、複数の正孔輸送剤を選択することにより、かかる電子写真感光体の結晶化を有効に防止することができる。
【０００９】
また、本発明の第１及び第２の電子写真感光体を構成するにあたり、感光体層における第１の正孔輸送剤と、第２の正孔輸送剤との重量比率を１：１〜９：１の範囲の値とすることが好ましい。
【００１０】
また、本発明の第１及び第２の電子写真感光体を構成するにあたり、感光体層における第１の正孔輸送剤及び第２の正孔輸送剤の合計添加量を２５重量％以上の値とすることが好ましい。
【００１１】
また、本発明の第１及び第２の電子写真感光体を構成するにあたり、第１の正孔輸送剤の溶解度（溶媒：テトラヒドロフラン）を２０重量％以上の値とするとともに、第２の正孔輸送剤の溶解度（溶媒：テトラヒドロフラン）を２０重量％未満の値とすることが好ましい。
【００１２】
また、本発明の第１及び第２の電子写真感光体を構成するにあたり、第１の正孔輸送剤がスチルベン構造を含むトリフェニルアミン骨格を有し、第２の正孔輸送剤が、スチルベン構造を含まないトリフェニルアミン骨格を有する化合物であることが好ましい。
【００１３】
また、本発明の別の態様は、上述したいずれかの第１及び第２の電子写真感光体を備えるとともに、当該電子写真感光体の周囲に、帯電工程、露光工程、現像工程、転写工程を実施するための部位を配置した画像形成装置である。
【００１４】
また、本発明の画像形成装置を構成するにあたり、クリーナレス方式であることが好ましい。
【発明の効果】
【００１５】
本発明の第１の電子写真感光体によれば、それぞれ所定条件で測定された所定の接触角の差を有する複数の正孔輸送剤を使用することにより、シリカや紙粉の付着を有効に防止して、黒点発生を効率的に低減することができる。
また、所定の接触角の差を有する複数の正孔輸送剤を使用することから、感光体層の結晶化を有効に防止して、耐久性に優れた電子写真感光体を提供することができる。
【００１６】
また、本発明の第１の電子写真感光体によれば、それぞれ所定条件で測定された所定の接触角を有する複数の正孔輸送剤を使用することにより、接触角の差の調整が容易になるばかりか、黒点発生をさらに効率的に低減することができる。
【００１７】
また、本発明の第２の電子写真感光体によれば、それぞれ所定条件で測定された所定の表面粗さを有する複数の正孔輸送剤を使用することにより、シリカや紙粉の付着を有効に防止して、黒点発生を効率的に低減することができる。
また、所定の表面粗さを有する複数の正孔輸送剤を使用することから、感光体層の結晶化を有効に防止して、耐久性に優れた電子写真感光体を提供することができる。
【００１８】
また、本発明の第１及び第２の電子写真感光体によれば、複数の正孔輸送剤を所定の重量比率で使用することにより、黒点発生を効率的に低減することができる。また、このような重量比率で複数の正孔輸送剤を使用することから、感光体層の結晶化を有効に防止して、耐久性に優れた電子写真感光体を提供することができる。
【００１９】
また、本発明の第１及び第２の電子写真感光体によれば、複数の正孔輸送剤を所定の合計添加量となるように使用することにより、黒点発生を効率的に低減することができる。また、このような合計添加量となるように複数の正孔輸送剤を使用することから、感光体層の結晶化を有効に防止して、耐久性に優れた電子写真感光体を提供することができる。
【００２０】
また、本発明の第１及び第２の電子写真感光体によれば、所定の溶解度を有する複数の正孔輸送剤を使用することにより、未露光時の表面電位と、露光時の次帯電工程後の表面電位との差が小さくなり、露光メモリの発生についても効率的に低減することができる。また、所定の溶解度を有する複数の正孔輸送剤を使用することから、感光体層の結晶化を有効に防止して、耐久性にも優れた電子写真感光体を提供することができる。
【００２１】
また、本発明の第１及び第２の電子写真感光体によれば、第１の正孔輸送剤及び第２の正孔輸送剤として、それぞれ特定の構造を有する化合物を使用することにより、未露光時の表面電位と、露光時の次帯電工程後の表面電位との差が小さくなり、露光メモリの発生についても効率的に低減することができ、また結晶化を有効に防止することができる。
【００２２】
また、本発明の画像形成装置によれば、所定の第１及び第２の電子写真感光体をそれぞれ備えるとともに、当該電子写真感光体の周囲に、帯電工程、露光工程、現像工程、転写工程を実施するための部位を配置することにより、露光メモリの値を効率的に低減することができるとともに、結晶化を有効に防止して、耐久性に優れた画像形成装置を提供することができる。
また、除電工程を削除することも可能であり、画像形成装置を小型化することができるとともに、部品点数を減らして効率的にコストダウンを図ることもできる。
【００２３】
また、本発明の画像形成装置によれば、クリーナレス方式とすることにより、画像形成装置を小型化することができるとともに、部品点数を減らして効率的にコストダウンを図ることができる。
【発明を実施するための最良の形態】
【００２４】
以下、本発明の電子写真感光体、及び画像形成装置に関する実施の形態を、適宜図面を参照しながら、具体的に説明する。
【００２５】
[第１の実施形態]
第１の実施形態は、結着樹脂と、正孔輸送剤と、電子輸送剤と、電荷発生剤と、を含む感光体層を備えた電子写真感光体であって、正孔輸送剤として、第１の正孔輸送剤と、第２の正孔輸送剤と、を含むとともに、第１の正孔輸送剤の樹脂分散膜における接触角（純水使用、温度：２５℃）と、第２の正孔輸送剤の樹脂分散膜における接触角（純水使用、温度：２５℃）との差を２°以上の値とするか、あるいは、第１の正孔輸送剤の樹脂分散膜における表面粗さ（Ｒａ）を１２ｎｍ超の値とするとともに、第２の正孔輸送剤の樹脂分散膜における表面粗さ（Ｒａ）を１２ｎｍ以下の値とした電子写真感光体である。
【００２６】
ここで、電子写真感光体には、単層型と積層型とがあり、以下別個に説明するが、本発明の電子写真感光体は、いずれにも適用可能である。ただし、特に正負いずれの帯電性にも使用できること、構造が簡単で製造が容易であること、感光体層を形成する際の被膜欠陥を抑制できることから、層間の界面が少なく、光学的特性を向上できること等の理由から、単層型に適用することがより好ましい。
【００２７】
１．単層型感光体
（１）基本的構成
図１に示すように、単層型感光体１０は、導電性基体１２上に単一の感光体層１４を設けたものである。
また、かかる感光体層は、結着樹脂と、電荷輸送剤と、電荷発生剤と、を含むとともに、さらに必要に応じてレベリング剤やシリル基含有化合物等の添加剤を含むことができる。
【００２８】
（２）結着樹脂
（２）−１  種類
各成分を分散させるための結着樹脂は、従来、感光体層に使用されている種々の樹脂を使用することができる。例えば、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂；エポキシアクリレート、ウレタン−アクリレート等の光硬化型樹脂等の一種単独又は二種以上の組み合わせが挙げられる。
特に、ポリカーボネート樹脂は、透明性や耐熱性に優れているばかりか、機械的特性や正孔輸送剤との相溶性にも優れていることから好ましい結着樹脂である。
【００２９】
（３）正孔輸送剤
（３）−１  接触角
また、正孔輸送剤の種類を適宜選択し、第１の正孔輸送剤の樹脂分散膜における接触角（純水使用、温度：２５℃）と、第２の正孔輸送剤の樹脂分散膜における接触角（純水使用、温度：２５℃）との差を２°以上の値とすることを特徴とする。
すなわち、本発明によれば、所定の接触角の差を有する複数の正孔輸送剤を組み合わせて使用することにより、極性を上げずに正孔輸送性を効率的に高めることができ、結果として、黒点発生を効率的に低減することができる。さらに、このような構成であれば、結着樹脂との間の相溶性を高めることにより、感光体層の結晶化を有効に防止して、耐久性に優れた電子写真感光体を提供することができる。
ただし、第１及び第２の正孔輸送剤を含む樹脂分散膜における接触角の差が過度に大きくなると、第１及び第２の正孔輸送剤として、使用可能な種類の選択幅が過度に制限される場合がある。
したがって、黒点発生をより低減できるとともに、種類の選択幅を過度に制限しないことから、第１及び第２の正孔輸送剤を含む樹脂分散膜における接触角の差を２．２〜１０°の範囲内の値とすることが好ましく、２．５〜５°の範囲内の値とすることがさらに好ましい。
【００３０】
ここで、図２を参照して、第１及び第２の正孔輸送剤を含む樹脂分散膜における接触角の差と、単位面積当たりの黒点発生数との関係を説明する。図２の横軸には、第１及び第２の正孔輸送剤を個別に含む各樹脂分散膜における接触角の差（°）が採って示してあり、縦軸には、Ａ４紙一枚当たりの黒点発生数（個／Ａ４紙）が採って示してある。
かかる図２から容易に理解できるように、第１及び第２の正孔輸送剤を含む樹脂分散膜における接触角の差が２°以上の値になると、黒点発生数を効率的に低減することができ、る。
よって、第１及び第２の正孔輸送剤を含む樹脂分散膜における接触角の差を、所定以上の値に制御することにより、極性を上げずに正孔輸送性を効率的に高めることができ、結果として、黒点発生を効率的に低減することができる。
【００３１】
また、第１の正孔輸送剤の樹脂分散膜における接触角（純水使用、温度：２５℃）を９１°未満の値とするとともに、第２の正孔輸送剤の樹脂分散膜における接触角（純水使用、温度：２５℃）を９１°以上の値とすることが好ましい。
この理由は、このように第１及び第２の正孔輸送剤を含む樹脂分散膜における接触角の値を制限することにより、第１及び第２の正孔輸送剤を含む樹脂分散膜における接触角の差の調整がさらに容易になるためである。
したがって、黒点発生をより低減できるとともに、結晶化をさらに有効に防止するためには、第１の正孔輸送剤の接触角を９０°以下の値とするとともに、第２の正孔輸送剤の接触角を９３°以上の値とすることが好ましく、第１の正孔輸送剤の接触角を８８°以下の値とするとともに、第２の正孔輸送剤の接触角を９６°以上の値とすることがさらに好ましい。
なお、第１及び第２の正孔輸送剤を含む樹脂分散膜における接触角は、それぞれ後述する実施例１に示す方法により測定することができる。
【００３２】
（３）−２  表面粗さ（Ｒａ）
また、正孔輸送剤の種類を適宜選択し、第１の正孔輸送剤の樹脂分散膜における表面粗さ（Ｒａ）を１２ｎｍ超の値とするとともに、第２の正孔輸送剤の樹脂分散膜における表面粗さ（Ｒａ）を１２ｎｍ以下の値とする。
すなわち、本発明によれば、所定の表面粗さ（Ｒａ）を有する複数の正孔輸送剤を組み合わせて使用することにより、極性を上げずに正孔輸送性を効率的に高めることができ、結果として、黒点発生を効率的に低減することができる。さらに、このような構成であれば、結着樹脂との間の相溶性を高めることにより、感光体層の結晶化を有効に防止して、耐久性に優れた電子写真感光体を提供することができる。
したがって、黒点発生をより低減できるとともに、結晶化をさらに有効に防止するためには、第１の正孔輸送剤の表面粗さ（Ｒａ）を１５ｎｍ以上の値とするとともに、第２の正孔輸送剤の表面粗さ（Ｒａ）を１１ｎｍ以下の値とすることが好ましく、第１の正孔輸送剤の表面粗さ（Ｒａ）を１８ｎｍ以上の値とするとともに、第２の正孔輸送剤の表面粗さ（Ｒａ）を１０ｎｍ以下の値とすることがさらに好ましい。
【００３３】
（３）−３  溶解度
また、正孔輸送剤の種類を適宜選択し、第１の正孔輸送剤と、第２の正孔輸送剤と、を含むとともに、当該第１の正孔輸送剤の溶解度（溶媒：テトラヒドロフラン、以下同様である。）を２０重量％以上の値とするとともに、第２の正孔輸送剤の溶解度（溶媒：テトラヒドロフラン、以下同様である。）を２０重量％未満の値とすることを特徴とする。
すなわち、本発明によれば、所定の溶解度を有する複数の正孔輸送剤を組み合わせて使用することにより、正孔輸送性を効率的に高めることができるとともに、除電工程を削除した場合であっても、未露光時の表面電位と、露光時の次帯電工程後の表面電位との差を小さくすることができる。すなわち、初期及び連続印字後の露光メモリの値を効率的に低減することができ、さらに、このような構成であれば、結着樹脂との間の相溶性を高めることができ、感光体層の結晶化を有効に防止して、耐久性に優れた電子写真感光体を提供することができる。
したがって、露光メモリの値をより低減できるとともに、結晶化をさらに有効に防止するためには、第１の正孔輸送剤の溶解度を２２重量％以上の値とするとともに、第２の正孔輸送剤の溶解度を１８重量％未満の値とすることが好ましく、第１の正孔輸送剤の溶解度を２５重量％以上の値とするとともに、第２の正孔輸送剤の溶解度を１５重量％未満の値とすることがさらに好ましい。
【００３４】
（３）−４  イオン化ポテンシャル
なお、第１及び第２の正孔輸送剤の種類を適宜選択するにあたり、第１の正孔輸送剤と、第２の正孔輸送剤とのイオン化ポテンシャルの差を０．０５〜０．２ｅＶの範囲内の値とすることが好ましく、０．０７〜０．１８ｅＶの範囲内の値とすることがより好ましい。
この理由は、このようなイオン化ポテンシャルの差を有する第１及び第２の正孔輸送剤を選択することにより、感光体層中に電荷発生剤に対して２種のイオン化ポテンシャルを有する正孔輸送剤が混在した状態を作り出し、初期及び感光体が電気的に疲労する連続印字後であっても、露光メモリの値をより効率的に低減することができるためである。
【００３５】
また、第２の正孔輸送剤のイオン化ポテンシャルが第１の正孔輸送剤のイオン化ポテンシャルに比べて大きい方が好ましい。
この理由は、電荷発生剤に対して第１のイオン化ポテンシャルと第２のイオン化ポテンシャルの位置を考慮することにより、初期及び感光体が電気的に疲労する連続印字後においても電荷発生剤から正孔輸送剤への正孔の受け渡しをスムーズに行うことができるためである。
【００３６】
また、第１及び第２の正孔輸送剤の少なくとも１種と、電荷発生剤とのイオン化ポテンシャルの差を０．１５〜０．３５ｅＶの範囲内の値とすることが好ましい。
この理由は、正孔輸送剤と、電荷発生剤とのイオン化ポテンシャルの差を考慮することにより、電荷発生層から正孔輸送層への正孔の注入効率が高まるためである。
なかでも、第１の正孔輸送剤の種類を適宜選択し、電荷発生剤とのイオン化ポテンシャルの差を０．１５〜０．３５ｅＶの範囲内の値とすることが好ましい。
この理由は、第１の正孔輸送剤と、電荷発生剤とのイオン化ポテンシャルの差をそれぞれ考慮することにより、感光体層における残留電位を低く抑えられると同時に露光メモリの値をより効率的に低減することができるためである。
したがって、第１の正孔輸送剤と、電荷発生剤とのイオン化ポテンシャルの差を０．１８〜０．３３ｅＶの範囲内の値とすることがより好ましく、０．２５ｅＶ〜０．３３ｅＶの範囲内の値とすることがさらに好ましい。
【００３７】
（３）−５  移動度
また、第１及び第２の正孔輸送剤の種類を適宜選択し、第１の正孔輸送剤の移動度（電界強度：３×１０5Ｖ／ｃｍ、濃度：３０重量％）を1×１０-5ｃｍ2／（Ｖ・ｓｅｃ）以上の値とし、第２の正孔輸送剤の移動度（電界強度：３×１０5Ｖ／ｃｍ、濃度：３０重量％）を１×１０-5ｃｍ2／（Ｖ・ｓｅｃ）未満の値とすることが好ましい。
この理由は、第１の正孔輸送剤及び第２の正孔輸送剤の移動度をこのような範囲の値とすることにより、相乗効果によって、正孔輸送性が効率的に高まるためである。また、それぞれこのような範囲の値とすることにより、感光体層における正孔輸送剤の移動度の調整についても容易にあるためである。
すなわち、正孔輸送剤の添加量が比較的少ない場合であっても、高感度及び高応答性を有し、結果として、感光体層における露光メモリの値をより効率的に低減することができる。
したがって、正孔輸送性の向上や添加量とのバランスがより良好になることから、第１の正孔輸送剤の移動度を１．２×１０-5ｃｍ2／（Ｖ・ｓｅｃ）以上の値とし、第２の正孔輸送剤の移動度を６×１０-6ｃｍ2／（Ｖ・ｓｅｃ）未満の値とすることがより好ましい。
【００３８】
（３）−６  構造
また、正孔輸送剤の種類を適宜選択するにあたり、第１の正孔輸送剤が、スチルベン構造を含むトリフェニルアミン骨格を有し、第２の正孔輸送剤が、スチルベン構造を含まないトリフェニルアミン骨格を有する化合物であることが好ましい。
この理由は、第１の正孔輸送剤及び第２の正孔輸送剤として、特定の構造を有する化合物を使用することにより、相乗効果により、露光メモリの値をより効率的に低減することができ、また結晶化を有効に防止することができるためである。
【００３９】
また、このようなスチルベン構造を含むトリフェニルアミン骨格の正孔輸送剤としては、後述する式（１）〜（４）で挙げられる化合物のように、中心にスチルベン構造を含み、その両端にトリフェニルアミン骨格を有する化合物が典型的である。同様に、スチルベン構造を含まないトリフェニルアミン（トリアリールアミン）骨格の正孔輸送剤としては、後述する（５）〜（１３）で挙げられる化合物のように、中心にスチルベン構造を含まないトリフェニルアミン骨格を有する炭素環構造の化合物が典型的である。
【００４０】
また、本発明の電子写真感光体に好適な第１の正孔輸送剤として、具体的に、下記式（１）〜（４）で表される化合物（ＨＴＭ−Ａ〜Ｄ）を挙げることができる。
【００４１】
【化１】
2006098585.tif 000003
【００４２】
【化２】
2006098585.tif 000004
【００４３】
【化３】
2006098585.tif 000005
【００４４】
【化４】
2006098585.tif 000006
【００４５】
また、好適な第２の正孔輸送剤として、具体的に、下記式（５）〜（１４）で表される化合物（ＨＴＭ―Ｅ〜Ｎ）を挙げることができる。
【００４６】
【化５】
2006098585.tif 000007
【００４７】
【化６】
2006098585.tif 000008
【００４８】
【化７】
2006098585.tif 000009
【００４９】
【化８】
2006098585.tif 000010
【００５０】
【化９】
2006098585.tif 000011
【００５１】
【化１０】
2006098585.tif 000012
【００５２】
【化１１】
2006098585.tif 000013
【００５３】
【化１２】
2006098585.tif 000014
【００５４】
【化１３】
2006098585.tif 000015
【００５５】
【化１４】
2006098585.tif 000016
【００５６】
また、本発明においては、従来公知の正孔輸送物質、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等の一種単独又は二種以上の組み合わせが挙げられる。
【００５７】
（３）−２  添加量
正孔輸送剤の添加量に関し、感光体層における第１の正孔輸送剤及び第２の正孔輸送剤の合計添加量を２５重量％以上の値とすることが好ましい。
この理由は、かかる正孔輸送剤の添加量が２５重量％未満の値になると、感度が低下して、実用上の弊害が生じる場合があるためである。但し、かかる正孔輸送剤の添加量が過度に多くなると、正孔輸送剤が結晶化しやすくなり、感光体として適正な膜が形成されない場合がある。
したがって、感光体層における第１の正孔輸送剤及び第２の正孔輸送剤の合計添加量を２５〜７０重量％の範囲内の値とすることがより好ましく、２８〜６０重量％の範囲内の値とすることがさらに好ましい。
【００５８】
また、正孔輸送剤の添加量を、結着樹脂の添加量を考慮して定めることが好ましい。より具体的には、正孔輸送剤の添加量を、結着樹脂１００重量部に対して、１０〜１５０重量部の範囲内の値とすることが好ましい。
この理由は、かかる正孔輸送剤の添加量が１０重量部未満の値になると、感度が低下して、実用上の弊害が生じる場合があるためである。一方、かかる正孔輸送剤の添加量が１５０重量部を超えた値になると、正孔輸送剤が結晶化しやすくなり、感光体として適正な膜が形成されない場合があるためである。
したがって、かかる正孔輸送剤の添加量を２０〜１００重量部の範囲内の値とすることがより好ましく、３０〜８０重量部の範囲内の値とすることがさらに好ましい。
【００５９】
（３）−３  重量比率
また、感光体層における第１の正孔輸送剤の添加量をＡ１とし、第２の正孔輸送剤の添加量をＡ２としたときに、Ａ１：Ａ２で表される重量比率を１：１〜９：１の範囲の値とすることが好ましい。
この理由は、かかる重量比率を所定範囲内の値とすることにより、結晶化を有効に防止しつつ、黒点発生をより効率的に低減することができるためである。
したがって、第１の正孔輸送剤と、第２の正孔輸送剤との重量比率を１：１〜５：１の範囲の値とすることがより好ましく、１：１〜３：１の範囲の値とすることがさらに好ましい。
【００６０】
（４）  電子輸送剤
（４）−１  種類
本発明に用いられる電子輸送剤としては、ジフェノキノン誘導体及びピレン誘導体を含む化合物が好ましい。この理由は、電子輸送剤として、このような電子受容性に優れた化合物を使用することにより、電荷発生剤との相溶性が優れたものになることから、感度特性や耐久性に優れた電子写真感光体を提供することができるためである。
【００６１】
（４）−２  具体例
これらの電子輸送剤の具体例として、下記式（１５）〜（２２）で表わされる化合物（ＥＴＭ−Ａ〜ＥＴＭ−Ｈ）が挙げられる。
【００６２】
【化１５】
2006098585.tif 000017
【００６３】
【化１６】
2006098585.tif 000018
【００６４】
【化１７】
2006098585.tif 000019
【００６５】
【化１８】
2006098585.tif 000020
【００６６】
【化１９】
2006098585.tif 000021
【００６７】
【化２０】
2006098585.tif 000022
【００６８】
【化２１】
2006098585.tif 000023
【００６９】
【化２２】
2006098585.tif 000024
【００７０】
また、本発明に用いられる電子輸送剤としては、従来公知の他の電子輸送剤を感光体層に併用させることも好ましい。
例えば、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の一種単独又は二種以上の組み合わせが挙げられる。
また、これらの電子輸送剤のうち、電界強度が５×１０5ｖ／ｃｍにおける電子移動度が１．０×１０-8ｃｍ2／Ｖ／ｓｅｃ以上である化合物がより好ましい。
【００７１】
（４）−３  添加量
また、電子輸送剤の添加量を、結着樹脂１００重量部に対して、１０〜１００重量部の範囲内の値とすることが好ましい。
この理由は、かかる複数の電子輸送剤の添加量が１０重量部未満の値になると、感度が低下して、実用上の弊害が生じる場合があるためである。一方、かかる複数の電子輸送剤の添加量が１００重量部を超えた値になると、電子輸送剤が結晶化しやすくなり、感光体として適正な膜が形成されない場合があるためである。
したがって、電子輸送剤の添加量を２０〜８０重量部の範囲内の値とすることがより好ましい。
【００７２】
なお、電子輸送剤の添加量を定めるにあたり、正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００７３】
（５）電荷発生剤
（５）−１  種類
本発明の電子写真感光体に使用される電荷発生剤としては、無金属フタロシアニン（τ型又はＸ型）、チタニルフタロシアニン（α型又はＹ型）、ヒドロキシガリウムフタロシアニン（Ｖ型）、及びクロロガリウムフタロシアニン（II型）からなる群から選択される少なくとも一つの化合物を含むことが好ましい。
この理由は、電荷発生剤の種類を特定することにより、正孔輸送剤及び電子輸送剤を併用した場合に、感度特性、電気特性及び安定性等がより優れた電子写真感光体を提供することができるためである。
【００７４】
（５）−２  具体例
これらの電荷発生剤のうち、具体的に、下記式（２３）〜（２６）で表されるフタロシアニン系顔料（ＣＧＭ−Ａ〜ＣＧＭ−Ｄ）を使用することがより好ましい。
【００７５】
【化２３】
2006098585.tif 000025
【００７６】
【化２４】
2006098585.tif 000026
【００７７】
【化２５】
2006098585.tif 000027
【００７８】
【化２６】
2006098585.tif 000028
【００７９】
また、従来公知の電荷発生剤を単独使用したり、併用したりすることも好ましい。かかる電荷発生剤の種類としては、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独又は二種以上の混合物が挙げられる。
【００８０】
（５）−３  添加量
また、電荷発生剤の添加量を、結着樹脂１００重量部に対して、０．２〜４０重量部の範囲内の値とすることが好ましい。
この理由は、かかる複数の電荷発生剤の添加量が０．２重量部未満の値になると、量子収率を高める効果が不十分となり、電子写真感光体の感度、電気特性、安定性等を向上させることができなくなるためである。一方、かかる複数の電荷発生剤の添加量が４０重量部を超えた値になると、可視光における赤色領域、近赤外領域、あるいは赤外領域に波長を有する光に対する吸光係数を大きくする効果が不十分となり、感光体の感度特性、電気特性、及び安定性等を向上させることができない場合があるためである。
したがって、電荷発生剤の添加量を０．５〜２０重量部の範囲内の値とすることがより好ましい。
【００８１】
（６）添加剤
また、感光体層には、上記各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光体層の感度を向上させるために、例えばテルフェニル、ハロナフトキノン類、アセナフチレン等の公知の増感剤を電荷発生剤と併用してもよい。
【００８２】
（７）構造
また、単層型感光体における感光体層の厚さは、通常、５〜１００μｍの範囲内の値であり、好ましくは１０〜５０μｍの範囲内の値である。
そして、このような感光体層が形成される導電性基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上記金属が蒸着又はラミネートされたプラスチック材料、ヨウ化アルミニウム、酸化スズ、酸化インジウム等で被覆されたガラス、あるいはカーボンブッラク等の導電性微粒子を分散してなるプラスッチク材料等があげられる。
また、導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。さらに、感光体層を形成する場合には、結着樹脂と、正孔輸送剤と、電子輸送剤と、電荷発生剤と、を適当な溶剤とともに、例えばロールミル、ボールミル、アトライタ、ペイントシェーカー、超音波分散機等を用いて分散混合した後塗布して乾燥させればよい。
また、単層型感光体の構成に関して、図１（ｂ）に示すように、導電性基体１２と感光体層１４との間に、感光体の特性を阻害しない範囲でバリア層１６が形成されている単層型感光体１０´でもよい。また、図１（ｃ）に示すように、感光体層１４の表面には、保護層１８が形成されていてもよい単層型感光体１０´´でもよい。
【００８３】
（８）移動度
感光体層における正孔移動度（電界強度：３×１０5Ｖ／ｃｍ）を３×１０-6ｃｍ2／（Ｖ・ｓｅｃ）以上の値とすることが好ましい。
この理由は、感光体層における正孔移動度を所定値以上とすることにより、露光メモリに影響を及ぼす正孔輸送剤間の正孔の受け渡しが容易になって、未露光時の表面電位と、露光時の次帯電工程後の表面電位との差が小さくなり、露光メモリの値をより効率的に低減することができるためである。
したがって、感光体層における正孔移動度を４×１０-6ｃｍ2／（Ｖ・ｓｅｃ）以上の値とすることがより好ましく、５×１０-6ｃｍ2／（Ｖ・ｓｅｃ）以上の値とすることがさらに好ましい。
【００８４】
（９）露光エネルギー
帯電電位を８５０Ｖから、１５０Ｖに減衰させるために必要な露光エネルギーを１μＪ／ｃｍ2以下の値とすることが好ましい。
この理由は、露光エネルギーを１μＪ／ｃｍ2以下の値とすることにより、長期間使用時においても、露光エネルギーによる感光体の特性に対する影響が少なく、安定した電気特性を保持することができ、優れた耐久性を有する感光体を得ることができるためである。
【００８５】
２．積層型感光体
（１）基本的構造
図３（ａ）に示すように、積層型感光体２０は、導電性基体１２上に、蒸着又は塗布等の手段によって、電荷発生剤を含有する電荷発生層２４を形成し、次いでこの電荷発生層２４上に、正孔輸送剤としてアミンスチルベン誘導体等の少なくとも２種と、結着樹脂とを含む塗布液を塗布し、乾燥させて電荷輸送層２２を形成することによって作製される。
また、上記構造とは逆に、図３（ｂ）に示すように、導電性基体１２上に電荷輸送層２２を形成し、その上に電荷発生層２４を形成している積層型感光体２０´もよい。
ただし、電荷発生層２４は、電荷輸送層２２に比べて膜厚がごく薄いため、その保護のためには、図３（ａ）に示すように、電荷発生層２４の上に電荷輸送層２２を形成することがより好ましい。
なお、電荷発生剤、正孔輸送剤、電子輸送剤、結着剤等については、単層型感光体と同様の内容とすることができる。
【００８６】
また、積層型感光体は、上記電荷発生層及び電荷輸送層の形成順序と、電荷輸送層に使用する電荷輸送剤（電子輸送剤及び正孔輸送剤）の種類によって、正負いずれの帯電型となるかが選択される。例えば、導電性基体上に電荷発生層を形成し、その上に電荷輸送層を形成した場合において、電荷輸送剤として、正孔輸送剤を使用した場合には、感光体は負帯電型となる。この場合、電荷発生層に、電子輸送剤を含有させることも好ましい。そして、積層型の電子写真感光体であれば、感光体の残留電位が大きく低下しており、感度を向上させることができる。
なお、積層型感光体における感光体層の厚さに関しては、電荷発生層が０．０１〜５μｍ程度、好ましくは０．１〜３μｍ程度であり、電荷輸送層が２〜１００μｍ、好ましくは５〜５０μｍ程度である。
【００８７】
［第２の実施形態］
第２の実施形態は、第１の実施形態の電子写真感光体（以下、単に、感光体と称する場合がある。）を備えるとともに、電子写真感光体の周囲に、帯電工程、露光工程、現像工程、転写工程をそれぞれ配置し、画像形成を行うことを特徴とした画像形成装置である。なお、この画像形成装置の例では、電子写真感光体として、単層型感光体を用いた場合を想定して説明する。
【００８８】
１．画像形成装置
（１）構成
第２の実施形態の画像形成方法を実施するにあたり、図４に示すような画像形成装置である複写機３０を好適に使用することができる。かかる複写機３０は、画像形成ユニット３１、排紙ユニット３２、画像読取ユニット３３、及び原稿給送ユニット３４を備えている。また、画像形成ユニット３１には、画像形成部３１ａ及び給紙部３１ｂがさらに備えられている。そして、図示された例では、原稿給送ユニット３４は、原稿載置トレイ３４ａ、原稿給送機構３４ｂ、及び原稿排出トレイ３４ｃを有しており、原稿載置トレイ３４ａ上に載置された原稿は、原稿給送機構３４ｂによって画像読取位置Ｐに送られた後、原稿排出トレイ３４ｃに排出される。
そして、原稿が原稿読取位置Ｐに送られた段階で、画像読取ユニット３３において、光源３３ａからの光を利用して、原稿上の画像が読み取られる。すなわち、ＣＣＤ等の光学素子３３ｂを用いて、原稿上の画像に対応した画像信号が形成される。
一方、給紙部３１ｂに積載された記録用紙（以下、単に用紙と呼ぶ。）Ｓは、一枚ずつ画像形成部３１ａに送られる。この画像形成部３１ａには、像担持体である感光体ドラム４１が備えられており、さらに、この感光体ドラム４１の周囲には、帯電器４２、露光器４３、現像器４４、及び転写ローラ４５が、感光体ドラム４１の回転方向に沿って配置されている。
【００８９】
これらの構成部品のうち、感光体ドラム４１は、図中、実線矢印で示す方向に回転駆動されて、帯電器４２により、その表面が均一に帯電される。その後、前述の画像信号に基づいて、露光器４３により感光体ドラム４１に対して露光プロセスが実施され、この感光体ドラム４１の表面において静電潜像が形成される。
この静電潜像に基づき、現像器４４によりトナーを付着させて現像し、感光体ドラム４１の表面にトナー像を形成する。そして、このトナー像は、感光体ドラム４１と転写ローラ４５とのニップ部に搬送される用紙Ｓに転写像として転写される。次いで、転写像が転写された用紙Ｓは、定着ユニット４７に搬送されて、定着プロセスが行われる。
なお、感光体ドラム４１として、第１の実施形態で説明した電子写真感光体を用いることが好ましい。
【００９０】
また、定着後の用紙Ｓは、排紙ユニット３２に送られることになるが、後処理（例えば、ステイプル処理等）を行う際には、用紙Ｓは中間トレイ３２ａに送られた後、後処理が行われる。その後、用紙Ｓは、画像形成装置の側面に設けられた排出トレイ部（図示せず）に排出される。一方、後処理を行わない場合には、用紙Ｓは中間トレイ３２ａの下側に設けられた排紙トレイ３２ｂに排紙される。なお、中間トレイ３２ａ及び排紙トレイ３２ｂは、いわゆる胴内排紙部として構成されている。
【実施例】
【００９１】
以下、実施例及び比較例を挙げて本発明を詳細に説明する。
【００９２】
［実施例１］
１．電子写真感光体の作成
容器内に、結着樹脂として、式（２７）で表されるＺ型ポリカーボネート樹脂（帝人化成製、パンライトＴＳ２０２０）（Ｒｅｓｉｎ−Ａ）を１００重量部と、電荷発生剤として、式（２３）で表されるＸ型無金属フタロシアニン（ＣＧＭ−Ａ）を２．０重量部と、第１の正孔輸送剤として、式（１）で表されるスチルベン誘導体（ＨＴＭ−Ａ）を３０重量部と、第２の正孔輸送剤として、式（５）で表されるスチルベン誘導体（ＨＴＭ−Ｅ）を２０重量部と、電子輸送剤として、式（１５）で表されるナフトキノン誘導体（ＥＴＭ−Ａ）を２０重量部と、溶媒としてのテトラヒドロフランを８００重量部と、を収容した。
次いで、ボールミルを用いて２４時間混合分散して、単層型感光体層用の塗布液を作成した。得られた塗布液を、導電性基材（アルミニウム素管）上に、ディップコート法にて塗布し、１３０℃、３０分間の条件で熱風乾燥して、膜厚２５μｍの単層型感光体層を有する電子写真感光体を得た。
【００９３】
【化２７】
2006098585.tif 000029
【００９４】
２．電子写真感光体及び樹脂膜の評価
（１）接触角の測定
第１及び第２の正孔輸送剤を用いて、それぞれ樹脂膜を作成した。すなわち、式（２７）で表されるＺ型ポリカーボネート樹脂（帝人化成製、パンライトＴＳ２０２０）（Ｒｅｓｉｎ−Ａ）を１００重量部と、第１の正孔輸送剤として、式（１）で表されるスチルベン誘導体（ＨＴＭ−Ａ）を４０重量部と、溶媒としてのテトラヒドロフランを８００重量部と、を、ボールミルを用いて２４時間混合分散して、塗布液を作成した。得られた塗布液を、導電性基材（アルミニウム素管）上に、ディップコート法にて塗布し、１３０℃、３０分間の条件で熱風乾燥して、膜厚２０μｍの樹脂膜を得た。
また、同様に、式（２７）で表されるＺ型ポリカーボネート樹脂（帝人化成製、パンライトＴＳ２０２０）（Ｒｅｓｉｎ−Ａ）を１００重量部と、第２の正孔輸送剤として、式（５）で表されるスチルベン誘導体（ＨＴＭ−Ｅ）を４０重量部と、溶媒としてのテトラヒドロフランを８００重量部と、を、ボールミルを用いて２４時間混合分散して、塗布液を作成した。得られた塗布液を、導電性基材（アルミニウム素管）上に、ディップコート法にて塗布し、１３０℃、３０分間の条件で熱風乾燥して、膜厚２０μｍの樹脂膜を得た。
得られた第１及び第２の正孔輸送剤に対応した樹脂膜の接触角（測定温度：２５℃、純水使用）を、接触角計（協和界面科学社製、ＦＡＣＥ-ＣＯＮＴＡＣＴ-ＡＮＧＬＥ  ＭＥＴＥＲ）を用いて測定した。得られた結果を表１に示す。
【００９５】
（２）黒点発生数の測定
得られた電子写真感光体を、京セラミタ製プリンタＤＰ−５６０に搭載し、３５℃、８５％Ｒｈの環境条件で、Ａ４紙を１０，０００枚連続印刷し、１２時間放置した。その後、Ａ４紙の白紙を印字して、Ａ４紙上に発生した黒点数を計測した。得られた結果を表１に示す。また、黒点の発生数を下記基準に準じて評価することができる。
０〜５個／Ａ４紙：黒点の発生が全く観察されない。
６〜１０個／Ａ４紙：黒点の発生がほとんど観察されない。
１１〜２０個／Ａ４紙：黒点の発生がわずかに観察される。
２１個以上／Ａ４紙：黒点の発生が顕著に観察される。
【００９６】
（４）感度評価
得られた電子写真感光体を、ＧＥＮＥＮＴＥＣ社製のドラム感度試験機に搭載した後、表面電位を８５０Ｖに帯電させた状態で、ハロゲンランプの白色光からバンドパスフィルターを用いて取り出した波長７８０ｎｍの単光色を露光エネルギー１．５μＪ／ｃｍ2で照射し、露光開始から０．５秒経過した時点での、表面電位を明電位として、その値から感度評価を実施した。得られた結果を表１に示す。また、明電位の値を下記基準に準じて評価することができる。
１３９Ｖ以下：最適な明電位である。
１４０〜１６９Ｖ：適応可能な明電位である。
１７０〜１９９Ｖ：若干明電位不足である。
２００Ｖ以上：明電位不足である。
【００９７】
［実施例２〜１３］
実施例２〜１３においては、表１に示すように、第１の正孔輸送剤及び第２の正孔輸送剤の種類を変えて、接触角差を２°以上の範囲で変えたほかは、実施例１と同様に単層型感光体を作成して評価した。得られた結果を表１に示す。
【００９８】
［比較例１〜３］
比較例１〜３においては、表１に示すように、第１の正孔輸送剤及び第２の正孔輸送剤の種類を変えて、接触角差を２°未満に変えたほかは、実施例１と同様に単層型感光体を作成して評価した。得られた結果を表１に示す。
【００９９】
【表１】
2006098585.tif 000030
【０１００】
［実施例１４］
１．電子写真感光体の作成
容器内に、結着樹脂として、式（２７）で表されるＺ型ポリカーボネート樹脂（帝人化成製、パンライトＴＳ２０２０）（Ｒｅｓｉｎ−Ａ）を１００重量部と、電荷発生剤として、式（２３）で表されるＸ型無金属フタロシアニン（ＣＧＭ−Ａ）を２．０重量部と、第１の正孔輸送剤として、式（１）で表されるスチルベン誘導体（ＨＴＭ−Ａ）を３０重量部と、第２の正孔輸送剤として、式（５）で表されるスチルベン誘導体（ＨＴＭ−Ｅ）を２０重量部と、電子輸送剤として、式（１５）で表されるナフトキノン誘導体（ＥＴＭ−Ａ）を２０重量部と、溶媒としてのテトラヒドロフランを８００重量部と、を収容した。
次いで、ボールミルを用いて２４時間混合分散して、単層型感光体層用の塗布液を作成した。得られた塗布液を、導電性基材（アルミニウム素管）上に、ディップコート法にて塗布し、１３０℃、３０分間の条件で熱風乾燥して、膜厚２５μｍの単層型感光体層を有する電子写真感光体を得た。
【０１０１】
２．電子写真感光体及び樹脂膜の評価
（１）表面粗さ（Ｒａ）の測定
第１及び第２の正孔輸送剤を用いて、それぞれ樹脂膜を作成した。すなわち、式（２７）で表されるＺ型ポリカーボネート樹脂（帝人化成製、パンライトＴＳ２０２０）（Ｒｅｓｉｎ−Ａ）を１００重量部と、第１の正孔輸送剤として、式（１）で表されるスチルベン誘導体（ＨＴＭ−Ａ）を４０重量部と、溶媒としてのテトラヒドロフランを８００重量部と、を、ボールミルを用いて２４時間混合分散して、塗布液を作成した。得られた塗布液を、導電性基材（アルミニウム素管）上に、ディップコート法にて塗布し、１３０℃、３０分間の条件で熱風乾燥して、膜厚２０μｍの樹脂膜を得た。
また、同様に、式（２７）で表されるＺ型ポリカーボネート樹脂（帝人化成製、パンライトＴＳ２０２０）（Ｒｅｓｉｎ−Ａ）を１００重量部と、第２の正孔輸送剤として、式（５）で表されるスチルベン誘導体（ＨＴＭ−Ｅ）を４０重量部と、溶媒としてのテトラヒドロフランを８００重量部と、を、ボールミルを用いて２４時間混合分散して、塗布液を作成した。得られた塗布液を、導電性基材（アルミニウム素管）上に、ディップコート法にて塗布し、１３０℃、３０分間の条件で熱風乾燥して、膜厚２０μｍの樹脂膜を得た。
得られた第１及び第２の正孔輸送剤に対応した樹脂膜の表面粗さ（Ｒａ）を、３次元干渉顕微鏡（Ｖｅｅｃｏ社製、Ｗｙｋｏ  ＮＴ-１１００）を用いてＶＳＩモードで測定した。得られた結果を表２に示す。
【０１０２】
（２）結晶性評価
得られた電子写真感光体の外観を目視にて観察し、下記基準に準じて結晶性評価を実施した。得られた結果を表２に示す。
◎：結晶化が全く観察されない。
○：結晶化がほとんど観察されない。
△：結晶化がわずかに観察される。
×：結晶化が顕著に観察される。
【０１０３】
（３）黒点発生数の測定
実施例１で説明した黒点発生数の測定法と同様の方法で測定した。得られた結果を表２に示す。
【０１０４】
（４）感度評価
実施例１で説明した感度評価と同様の方法で評価した。得られた結果を表２に示す。
【０１０５】
［実施例１５〜１７］
実施例１５〜１７においては、表２に示すように、第１の正孔輸送剤及び第２の正孔輸送剤の種類を変えて、表面粗さ（Ｒａ）の値を一方は１２ｎｍ以下の範囲、もう一方は１２ｎｍ超の範囲で変えたほかは、実施例１と同様に単層型感光体を作成して評価した。得られた結果を表２に示す。
【０１０６】
【表２】
2006098585.tif 000031
【産業上の利用可能性】
【０１０７】
以上、詳述したように、本発明によれば、所定の接触角差あるいは所定の表面粗さ（Ｒａ）を有する複数の正孔輸送剤を使用することにより、結晶化しにくくなって、かつ、長期間使用した場合であっても黒点発生数が少ない電子写真感光体及びそれを備えた画像形成装置が得られるようになった。
したがって、本発明の電子写真感光体は、複写機やプリンタ等の各種画像形成装置における低コスト化、高速化、高性能化等に寄与することが期待される。
【図面の簡単な説明】
【０１０８】
【図１】（ａ）〜（ｃ）は、単層型感光体の基本構造及び変形構造を説明するために供する図である。
【図２】第１及び第２の正孔輸送剤を含む樹脂分散膜における接触角の差と、Ａ４紙一枚当たりの黒点発生数との関係を説明するために供する図である。
【図３】（ａ）〜（ｂ）は、積層型感光体の基本構造及び変形構造を説明するために供する図である。
【図４】電子写真感光体を備えた画像形成装置を説明するために供する図である。
【符号の説明】
【０１０９】
１０：単層型感光体
１２：導電性基体
１４：感光体層
１６：バリア層
１８：保護層
２０：積層型感光体
２２：電荷輸送層
２４：電荷発生層
３０：複写機  
３１：画像形成ユニット
３１ａ：画像形成部
３１ｂ：給紙部
３２：排紙ユニット
３３：画像読取ユニット
３３ａ：光源
３３ｂ：光学素子
３４：原稿給送ユニット
３４ａ：原稿載置トレイ
３４ｂ：原稿給送機構
３４ｃ：原稿排出トレイ
４１：感光体ドラム
４２：帯電器
４３：露光源
４４：現像器
４５：転写ローラ
【図１】
2006098585.tif 000032
【図２】
2006098585.tif 000033
【図３】
2006098585.tif 000034
【図４】
2006098585.tif 000035